(57)【特許請求の範囲】
【請求項１】
（Ａ）オキシメチレン成分（１モル）に対してオキシアルキレン（オキシメチレン成分以外のオキシアルキレン成分であるコモノマーユニット）の含有割合が０．２〜１．４５モル％、メルトフローレート１．５〜８．０ｇ／ｍｉｎであるオキシメチレンコポリマー１００質量部、
（Ｂ）平均粒子径が０．０１〜１μｍのカーボン系無機系充填材であるアセチレンブラック０．４〜８．０質量部、および
（Ｃ）平均分子量８０００〜５０００００のポリエチレンオキサイド１．０〜１２．０質量部
を含むオキシメチレン樹脂組成物を含有するオキシメチレン樹脂製外装用接合部品。
（（Ｃ）ポリエチレンオキサイドの平均分子量の測定方法）
測定する（Ｃ）ポリエチレンオキサイドをヘキサフルオロイソプロパノール（ＨＦＩＰ）により濃度１．５質量％となるように２４時間かけて溶解させる。そして、この溶解液を用いて1Ｈ−ＮＭＲ解析を行い、オキシアルキレン成分と末端水酸基との帰属ピ−クの積分値の比率より、（Ｃ）ポリエチレンオキサイドの平均分子量を求める。
【請求項２】
該（Ｃ）ポリエチレンオキサイドが、平均分子量１５０００〜５００００である請求項１に記載のオキシメチレン樹脂製外装用接合部品。
【請求項３】
該オキシメチレン樹脂組成物が、さらに該（Ｂ）以外の（Ｄ）紫外線劣化防止剤を含む請求項１または２記載のオキシメチレン樹脂製外装用接合部品。
【請求項４】
該（Ｄ）紫外線劣化防止剤が、ベンゾトリアゾール系物質を含む請求項３記載のオキシメチレン樹脂製外装用接合部品。
【請求項５】
該オキシメチレン樹脂組成物が、さらに（Ｅ−１）分子量１５００未満のヒンダードアミン系物質と（Ｅ−２）分子量１５００以上のヒンダードアミン系物質とを含む請求項１〜４のいずれか一項記載のオキシメチレン樹脂製外装用接合部品。
【請求項６】
該接合部品が、ボス、リブ、クリップ、ボタン、ホルダー、コネクター、ジョイントおよびスナップフィットからなる群より選択される少なくとも１種の機構を有する嵌合部を備えている請求項１〜５のいずれか一項記載のオキシメチレン樹脂製外装用接合部品。
【発明の詳細な説明】
【技術分野】
【０００１】
本発明は、オキシメチレン樹脂製外装用接合部品に関する。
【背景技術】
【０００２】
オキシメチレン樹脂は、優れた機械物性や摺動性、成形加工性を有するため、機械部品、電機・電子部品および自動車部品などの広範囲の用途に用いられている。近年、これまで紫外線や風雨などの影響でその使用が制限されていた工業分野や自動車分野などの外装部品において、その使用の要求が高まってきている。また一方で、オキシメチレン樹脂の優れた強度・剛性からクリップやバックルなど広く接合部品に使用されている。
【０００３】
オキシメチレン樹脂を用いた外装部品には、例えば、フロントピラーの外側表面を被覆する樹脂製自動車用外装板（例えば、特許文献１参照）、特定のポリアセタール樹脂組成物よりなる自動車用の内外装に用いられる部品（例えば、特許文献２参照）などが提案されている。
【０００４】
一方、オキシメチレン樹脂を用いた接合部品には、例えば、特定のポリオキシメチレン共重合樹脂からなる樹脂製バックル成形品（例えば、特許文献３参照）、ポリアセタール樹脂を用いた嵌合ヒンジ（例えば、特許文献４参照）、クリップ部をポリアセタール樹脂にて形成したクリップ付きプロテクタ（例えば、特許文献５参照）などが提案されている。
【先行技術文献】
【特許文献】
【０００５】
【特許文献１】特開２０１０−２２１８６６号公報
【特許文献２】特開２０１０−６５２１０号公報
【特許文献３】特開２００４−２３８４４０号公報
【特許文献４】特開平１０−９６３６２号公報
【特許文献５】特開平９−３２９２７４号公報
【発明の概要】
【発明が解決しようとする課題】
【０００６】
しかしながら、上記特許文献１〜５に開示された技術では、オキシメチレン樹脂製外装用接合部品において、早い速度での変位や瞬間的な衝撃的負荷に対し感度が高く、急激に破壊に至ることがあり、安定した成形品を得るために靭性の改良が要望されている。さらに、上記特許文献１〜５に開示された技術では、接合部品の屋外での使用において、その耐久性とそれに加え意匠性のための外観保持性とが充分とはいえない。
【０００７】
そこで、本発明は、オキシメチレン樹脂製外装用接合部品において、その生産性を従来技術に比して著しく損なうことなく、靭性を改善し屋外という使用環境下でも優れた耐久性と意匠性のための外観保持性（以下、「耐久性など」とも記載する）とを有する接合部品を提供することを目的とする。
【課題を解決するための手段】
【０００８】
本発明者らは、上記課題を解決するために鋭意検討を重ねた。その結果、特定のポリアルキレンオキサイドを特定量添加したポリオキシメチレン樹脂組成物が、その生産性を従来技術に比して著しく損なうことなく、従来技術よりも一層優れた靭性および耐久性などを有することを見出した。そして、このような特性を有する樹脂組成物が、外装用接合部品という用途に適性を有していることを見出すに至って、本発明を完成させることができたものである。また、このような特性を有する樹脂組成物は、反力を利用した嵌合機構を有するオキシメチレン樹脂製外装用接合部品という用途において、特に優れた適性を有している。
【０００９】
すなわち、本発明は、下記のとおりである。
【００１０】
［１］
（Ａ）オキシメチレンコポリマー１００質量部、
（Ｂ）無機系充填材０．４〜８．０質量部、および
（Ｃ）該（Ａ）以外の平均分子量８０００〜５０００００のポリアルキレンオキサイド１．０〜１２．０質量部
を含むオキシメチレン樹脂組成物を含有するオキシメチレン樹脂製外装用接合部品。
【００１１】
［２］
該（Ａ）オキシメチレンコポリマーが、メルトフローレート１．５〜８．０ｇ／ｍｉｎである、［１］記載のオキシメチレン樹脂製外装用接合部品。
【００１２】
［３］
該（Ｂ）無機系充填材が、平均粒子径０．００５〜１０μｍ以下である、［１］または［２］記載のオキシメチレン樹脂製外装用接合部品。
【００１３】
［４］
該（Ｂ）無機系充填材が、カーボン系である、［１］〜［３］のいずれか記載のオキシメチレン樹脂製外装用接合部品。
【００１４】
［５］
該（Ｃ）ポリアルキレンオキサイドが、平均分子量１５０００〜５００００である、［１］〜［４］のいずれか記載のオキシメチレン樹脂製外装用接合部品。
【００１５】
［６］
該オキシメチレン樹脂組成物が、さらに該（Ｂ）以外の（Ｄ）紫外線劣化防止剤を含む、［１］〜［５］のいずれか記載のオキシメチレン樹脂製外装用接合部品。
【００１６】
［７］
該（Ｄ）紫外線劣化防止剤が、ベンゾトリアゾール系物質を含む、［６］記載のオキシメチレン樹脂製外装用接合部品。
【００１７】
［８］
該オキシメチレン樹脂組成物が、さらに（Ｅ−１）分子量１５００未満のヒンダードアミン系物質と（Ｅ−２）分子量１５００以上のヒンダードアミン系物質とを含む、［１］〜［７］のいずれか記載のオキシメチレン樹脂製外装用接合部品。
【００１８】
［９］
該接合部品が、ボス、リブ、クリップ、ボタン、ホルダー、コネクター、ジョイントおよびスナップフィットからなる群より選択される少なくとも１種の機構を有する嵌合部を備えている、［１］〜［８］のいずれか記載のオキシメチレン樹脂製外装用接合部品。
【発明の効果】
【００１９】
本発明によれば、その生産性を従来技術に比して著しく損なうことなく、従来技術よりも一層優れた靭性および耐久性などを有するオキシメチレン樹脂製外装用接合部品を提供することができる。
【図面の簡単な説明】
【００２０】
【図１】図１は、コネクター部品の一例のイメージ図である。
【図２】図２は、ジョイント部品の一例のイメージ図である。
【図３】図３は、クリップ部品の一例のイメージ図である。
【図４】図４は、本実施例で評価に用いた成形体Ｙのイメージ図である。
【図５】図５は、本実施例で評価に用いた成形体Ｙの各寸法を示した図である。
【図６】図６は、本実施例で靭性評価に用いた成形体Ｙの部位を示した図である。
【図７】図７は、本実施例における耐久性評価のイメージ図である。
【発明を実施するための形態】
【００２１】
以下、本発明を実施するための形態（以下、「本実施の形態」という。）について詳細に説明する。なお、本発明は、以下の実施の形態に限定されるものではなく、その要旨の範囲内で種々変形して実施することができる。
【００２２】
以下では、オキシメチレン樹脂製外装用接合部品、当該オキシメチレン樹脂製外装用接合部品を構成するオキシメチレン樹脂組成物、当該オキシメチレン樹脂製外装用接合部品の製造方法、当該オキシメチレン樹脂製外装用接合部品の使用方法の順に説明する。
【００２３】
［１．オキシメチレン樹脂製外装用接合部品］
本実施の形態のオキシメチレン樹脂製外装用接合部品は、（Ａ）オキシメチレンコポリマー１００質量部、（Ｂ）無機系充填材０．４〜８．０質量部、および（Ｃ）該（Ａ）以外の平均分子量８０００〜５０００００のポリアルキレンオキサイド１．０〜１２．０質量部を含むオキシメチレン樹脂組成物を含有する。
【００２４】
本実施の形態のオキシメチレン樹脂製外装用接合部品とは、主として屋外で装置や設備の外側に装備されて使用される外装用接合部品、および／または人から見えるところで使用される外装用接合部品であり、嵌合機構を有する接合部品であることが好ましい。嵌合機構とは、部品の一部または全体が変形をすることで生じる反力を利用した機構である。嵌合機構としては、例えば、ボス、リブ、クリップ、ボタン、ホルダー、コネクター、ジョイント、スナップフィットなどが挙げられる。具体的に嵌合機構を有する接合部品（以下「嵌合部品」ともいう）のイメージを図１〜図３に示す。
【００２５】
［２．オキシメチレン樹脂製外装用接合部品を構成するオキシメチレン樹脂組成物］
本実施の形態のオキシメチレン樹脂製外装用接合部品を構成するオキシメチレン樹脂組成物について、以下に説明する。
【００２６】
本実施の形態のオキシメチレン樹脂製外装用接合部品は、上述したとおり、特定のオキシメチレン樹脂組成物を含有する。かかるオキシメチレン樹脂組成物は、下記の（Ａ）オキシメチレンコポリマー、（Ｂ）無機系充填材、および該（Ａ）以外の平均分子量８０００〜５０００００の（Ｃ）ポリアルキレンオキサイドを特定量含有する。
【００２７】
１．（Ａ）オキシメチレンコポリマー
本実施の形態に用いるオキシメチレン樹脂組成物は、（Ａ）オキシメチレンコポリマーを含む。（Ａ）オキシメチレンコポリマーを含むことにより、オキシメチレン樹脂製外装用接合部品は、優れた生産性を維持し、靭性および耐久性などを高めることができる。
【００２８】
（Ａ）オキシメチレンコポリマーは、例えば、下記の工程（１）および（２）により得ることができる。
【００２９】
（１）重合工程
（Ａ）オキシメチレンコポリマーとは、オキシメチレン基を主鎖に有し、分子中に炭素数２以上のオキシアルキレンユニットを有する重合体を表す。本実施の形態においては、オキシメチレン樹脂製外装用接合部品の生産性を維持し、靭性および耐久性などを向上させるため、オキシメチレンホモポリマーではなく、オキシメチレンコポリマーを用いる。
【００３０】
オキシメチレンコポリマー（Ａ）を得る際の重合の形態は、本実施の形態で説明する部分以外は、公知の重合法（例えば、ＵＳ−Ａ−３０２７３５２、ＵＳ−Ａ−３８０３０９４、ＤＥ−Ｃ−１１６１４２１、ＤＥ−Ｃ−１４９５２２８、ＤＥ−Ｃ−１７２０３５８、ＤＥ−Ｃ−３０１８８９８、特開昭５８−９８３２２号公報、および特開平７-７０２６７号公報に記載の方法）を用いて実施することができる。かかる重合工程により、オキシメチレンコポリマーの粗ポリマーが得られる。
【００３１】
以下、オキシメチレンコポリマー（Ａ）を得る際の本重合工程において用いられるモノマー等の材料を詳細に説明する。
【００３２】
（モノマー）
主モノマーは、ホルムアルデヒドまたはその３量体であるトリオキサンもしくは４量体であるテトラオキサン等の環状オリゴマーを用いることが好ましい。ここで、本明細書における「主モノマー」とは、全モノマー量に対して５０質量％以上含有されているモノマー成分をいう。
【００３３】
コモノマーは、分子中に炭素数２以上のオキシアルキレンユニットを有する環状エーテル化合物を用いることが好ましい。かかる環状エーテル化合物として、好ましくは、エチレンオキシド、プロピレンオキシド、１，３−ジオキソラン、１，３−プロパンジオールホルマール、１，４−ブタンジオールホルマール、１，５−ペンタンジオールホルマール、１，６−ヘキサンジオールホルマール、ジエチレングリコールホルマール、１，３，５−トリオキセパン、１，３，６−トリオキオカン、および分子に分岐もしくは架橋構造を構成しうるモノ−もしくはジ−グリシジル化合物からなる群より選ばれる１種の化合物または２種以上の混合物が挙げられる。
【００３４】
オキシメチレンコポリマーの主モノマーおよびコモノマーにおいて、水、メタノールおよび蟻酸といった重合反応中の重合停止作用および連鎖移動作用を有する不純物を極力含まないものを用いることが好ましい。これらの不純物を極力含まない主モノマーおよびコモノマーを用いることにより、予期せぬ連鎖移動反応を回避でき、これにより所望の分子量を有するポリマーが得られる。特に、ポリマー末端基に水酸基を誘導する不純物の含有量は、全モノマー量に対して、好ましくは３０質量ｐｐｍ以下、より好ましくは１０質量ｐｐｍ以下、さらに好ましくは３質量ｐｐｍ以下である。所望の低不純物の主モノマーおよびコモノマーを得るための方法としては、公知の方法（例えば、主モノマーについては特開平３−１２３７７７号公報や特開平７−３３７６１号公報、コモノマーについては特開昭４９−６２４６９号公報や特開平５−２７１２１７号公報に記載の方法）を用いることができる。
【００３５】
（連鎖移動剤）
オキシメチレンコポリマー（Ａ）を得る際の重合において連鎖移動剤を用いてもよい。
【００３６】
該連鎖移動剤としては、公知の成分、例えば、アルキル基がメチル、エチル、プロピル、イソプロピルおよびブチル等の低級脂肪族アルキル基であるホルムアルデヒドのジアルキルアセタールおよびそのオリゴマー、ならびにメタノール、エタノール、プロパノール、イソプロパノールおよびブタノール等の低級脂肪族アルコールを用いることが好ましい。長鎖分岐オキシメチレンコポリマーを得るために、ポリエーテルポリオール、およびポリエーテルポリオールのアルキレンオキサイド付加物を用いてもよい。
【００３７】
また、オキシメチレンコポリマー（Ａ）のブロックコポリマーを得るために、ヒドロキシル基、カルボキシル基、アミノ基、エステル基およびアルコキシ基からなる群より選択される１種以上の基を有する重合体を連鎖移動させてもよい。さらに上記連鎖移動剤を２種以上使用してもよい。何れの場合にしても、できるだけ不安定末端数の少ないものが好ましい。
【００３８】
（重合触媒）
オキシメチレンコポリマー（Ａ）を得る際の重合触媒としては、ルイス酸、プロトン酸、およびプロトン酸のエステルまたは無水物等の、カチオン活性触媒が好ましい。
【００３９】
ルイス酸としては、特に限定されないが、例えば、ホウ酸、スズ、チタン、リン、ヒ素およびアンチモンのハロゲン化物が挙げられる。これらの具体例として、特に限定されないが、三フッ化ホウ素、四塩化スズ、四塩化チタン、五フッ化リン、五塩化リンおよび五フッ化アンチモン、並びにそれらの錯化合物もしくは塩が挙げられる。
【００４０】
また、プロトン酸、そのエステルまたは無水物の具体例としては、特に限定されないが、パークロル酸、トリフルオロメタンスルホン酸、パークロル酸−３級ブチルエステル、アセチルパークロラート、およびトリメチルオキソニウムヘキサフルオロホスフェートが挙げられる。これらの中でも、三フッ化ホウ素；三フッ化ホウ素水和物；酸素原子または硫黄原子を含む有機化合物と三フッ化ホウ素との配位錯化合物が好ましく、具体的には、三フッ化ホウ素ジエチルエーテル、三フッ化ホウ素ジ−ｎ−ブチルエーテルを好適に挙げることができる。
【００４１】
これらの重合触媒の使用量は、例えばモノマーとして、トリオキサンと、環状エーテルおよび／または環状ホルマールとを用いる場合、モノマーの合計量１モルに対して、１×１０-6モル〜１×１０-3モルが好ましく、５×１０-6モル〜１×１０-4モルがより好ましい。重合触媒の使用量が上記範囲内であると、重合時の反応安定性や得られるオキシメチレン樹脂製外装用接合部品の生産性を維持し易くなる。
【００４２】
重合触媒の失活は、触媒中和失活剤を含む水溶液または有機溶剤溶液中に重合物を投入し、スラリー状態で一般的には数分〜数時間攪拌することにより行うことができる。かかる触媒中和失活剤の具体例として、特に限定されないが、アンモニア、トリエチルアミンおよびトリ−ｎ−ブチルアミン等のアミン類、ならびに、アルカリ金属およびアルカリ土類金属の、水酸化物、無機酸塩および有機酸塩からなる群より選択される１種以上が挙げられる。
【００４３】
また、アンモニアおよびトリエチルアミン等の蒸気と粗オキシメチレンコポリマーとを接触させて重合触媒を失活させる方法や、ヒンダードアミン類、トリフェニルホスフィンおよび水酸化カルシウムのうち少なくとも１種と混合機で接触させることにより触媒を失活させる方法も用いることができる。
【００４４】
（２）末端安定化および造粒工程
末端安定化させたオキシメチレンコポリマーは、上記工程により得られた粗ポリマーに含まれる不安定末端部分を分解除去することによって得られる。この不安定末端部分の分解除去方法としては、特に限定されないが、例えば、ベント付き単軸スクリュー式押出機やベント付き２軸スクリュー式押出機等を用いて、公知の塩基性物質である分解除去剤の存在下、粗ポリマーを溶融して不安定末端部分を分解除去することができる。末端安定化における溶融混練を行う場合には、品質や作業環境の保持のために、不活性ガスによる置換、ならびに一段および多段ベントによる脱気をすることが好ましい。
【００４５】
溶融混練の温度は、オキシメチレンコポリマー（Ａ）の融点以上２６０℃以下で行うことが好ましい。さらに、通常のオキシメチレン樹脂に添加することの可能な公知の安定剤を加えながら溶融混合し、造粒を行うことが好ましい。
【００４６】
（不安定末端部分の分解除去剤）
不安定末端部分の分解除去剤としては、特に限定されないが、例えばアンモニア、トリエチルアミンおよびトリブチルアミン等の脂肪族アミン、ならびに水酸化カルシウム等のアルカリ金属またはアルカリ土類金属の、水酸化物、無機弱酸塩および有機弱酸塩等の、公知の塩基性物質が挙げられる。
【００４７】
上記分解除去剤の中でも、好ましくは、下記一般式（１）で表される少なくとも一種の第４級アンモニウム化合物である。そして、かかる第４級アンモニウム化合物を用いて、熱的に不安定な末端を処理する方法が好適に利用できる。なぜなら、上記方法で安定化させたオキシメチレンコポリマー（Ａ）中には、殆ど不安定な末端部が残っていないためである。
【００４８】
【化１】
0005965116.tif 000002
（式中、Ｒ11、Ｒ12、Ｒ13およびＲ14は、各々独立して、炭素数１〜３０の非置換アルキル基または置換アルキル基；炭素数６〜２０の非置換アリール基または置換アリール基；炭素数１〜３０の非置換アルキル基または置換アルキル基が少なくとも１個の炭素数６〜２０のアリール基で置換されたアラルキル基または置換アラルキル基；炭素数６〜２０のアリール基が少なくとも１個の炭素数１〜３０の非置換アルキル基または置換アルキル基で置換されたアルキルアリール基または置換アルキルアリール基を表す。上記の非置換アルキル基または置換アルキル基は直鎖状、分岐状、または環状である。また上記の置換アルキル基、置換アリール基、置換アラルキル基、置換アルキルアリール基は、非置換アルキル基、アリール基、アラルキル基、およびアルキルアリール基の水素原子がハロゲンで置換されたものでもよい。
ｎは１〜３の整数を表す。Ｘは水酸基、または炭素数１〜２０のカルボン酸、水素酸、オキソ酸無機チオ酸もしくは炭素数１〜２０の有機チオ酸の酸残基を表す。）
上記第４級アンモニウム塩の化合物の具体例として、特に限定されないが、テトラメチルアンモニウム、テトラエチルアンモニウム、テトラプロピルアンモニウム、テトラ−ｎ−ブチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、トリメチル−３−クロロ−２−ヒドロキシプロピルアンモニウム、トリメチル（２−ヒドロキシエチル）アンモニウム、トリエチル（２−ヒドロキシエチル）アンモニウム、トリプロピル（２−ヒドロキシエチル）アンモニウム、トリ−ｎ−ブチル（２−ヒドロキシエチル）アンモニウム、トリメチルベンジルアンモニウム、トリエチルベンジルアンモニウム、トリプロピルベンジルアンモニウム、トリ−ｎ−ブチルベンジルアンモニウム、トリメチルフェニルアンモニウム、トリエチルフェニルアンモニウム、トリメチル−２−オキシエチルアンモニウム、モノメチルトリヒドロキシエチルアンモニウム、モノエチルトリヒドロキシエチルアンモニウム、オクダデシルトリ（２−ヒドロキシエチル）アンモニウム、テトラキス（ヒドロキシエチル）アンモニウム等の水酸化物が挙げられる。
【００４９】
また、上記具体例として、特に限定されないが、アジ化水素などのハロゲン化以外の水素酸塩；硫酸、硝酸、燐酸、炭酸、ホウ酸、塩素酸、よう素酸、珪酸、過塩素酸、亜塩素酸、次亜塩素酸、クロロ硫酸、アミド硫酸、二硫酸、トリポリ燐酸などのオキソ酸塩；チオ硫酸などのチオ酸塩；蟻酸、酢酸、プロピオン酸、ブタン酸、イソ酪酸、ペンタン酸、カプロン酸、カプリル酸、カプリン酸、安息香酸、シュウ酸などのカルボン酸塩も挙げられる。
【００５０】
これらの中でも、水酸化物（ＯＨ-）、硫酸（ＨＳＯ4-、ＳＯ42-）、炭酸（ＨＣＯ3-、ＣＯ32-）、ホウ酸（Ｂ（ＯＨ）4-）、およびカルボン酸の塩が好ましい。かかるカルボン酸の中でも、蟻酸、酢酸およびプロピオン酸がより好ましい。
【００５１】
これらの第４級アンモニウム化合物は、１種単独で用いてもよいし、２種以上を組み合わせて用いてもよい。
【００５２】
第４級アンモニウム化合物の添加量は、粗ポリマーに対して、下記数式＜１＞で表される第４級アンモニウム化合物由来の窒素の量に換算して、０．０５〜５０質量ｐｐｍが好ましい。
【００５３】
【数１】
0005965116.tif 000003
（式中、Ｐは第４級アンモニウム化合物の粗ポリマーに対する濃度（質量ｐｐｍ）を表し、「１４」は窒素の原子量であり、Ｑは第４級アンモニウム化合物の分子量を表す。）
第４級アンモニウム化合物は、粗ポリマーを溶融する前に予め添加してもよいし、溶融させた粗ポリマーに添加してもよい。
【００５４】
本実施の形態において、公知の分解除去剤であるアンモニア、トリエチルアミンおよびホウ酸化合物と第４級アンモニウム化合物とを併用してもよい。
【００５５】
（（Ａ）オキシメチレンコポリマーの組成）
オキシメチレンコポリマー（Ａ）中のオキシアルキレン成分（コモノマーユニット）の含有割合が、オキシメチレン成分（１モル）に対して、０．２〜１．４５モル％であることが好ましく、０．３〜１．４モル％であることがより好ましく、０．４〜１．３５モル％であることがさらに好ましい。上記工程により得られたオキシメチレンコポリマー（Ａ）中では、オキシメチレン成分ａに対し、コモノマー成分として、オキシメチレン成分ａ以外のオキシアルキレン成分ｂが挿入されている。この成分ａ（１モル）に対して挿入された成分ｂ（モル数）の割合（モル％）「（ｂ／ａ）×１００」をオキシアルキレン成分（コモノマーユニット）の含有割合という。挿入割合（ｂ／ａ）×１００を上記範囲内にすることで、オキシメチレン樹脂製外装用接合部品の生産性を維持し、靭性および耐久性などを向上することができる。
【００５６】
挿入割合（ｂ／ａ）×１００の定量については、例えば、1Ｈ−ＮＭＲ法を用いる。その手順としては、得られたオキシメチレンコポリマーをヘキサフルオロイソプロパノール（ＨＦＩＰ）により濃度１．５質量％となるように２４時間かけて溶解させる。そして、この溶解液を用いて1Ｈ−ＮＭＲ解析を行い、オキシメチレン成分ａとオキシメチレン成分ａ以外のオキシアルキレン成分ｂとの帰属ピ−クの積分値の比率より挿入割合（ｂ／ａ）×１００を求める。
【００５７】
また、（Ａ）オキシメチレンコポリマーのメルトフローレート（ＩＳＯ１１３３条件Ｄ、１９０℃）は、１．２〜８．５ｇ／１０分が好ましく、１．５〜８．０ｇ／１０分がより好ましく、さらに好ましくは２．０〜５．０ｇ／１０分である。このため、連鎖移動剤をホルムアルデヒド１モル当たりに換算して０．０２〜０．０９モル％で重合することにより、上記メルトフローレート（ＭＦＲ）の調整を行うことができる。オキシメチレンコポリマー（Ａ）のＭＦＲを上記範囲内とすることにより、オキシメチレン樹脂製外装用接合部品の生産性を維持し、靭性や耐久性などを向上することができる。
【００５８】
２．（Ｂ）無機系充填材
本実施の形態に用いるオキシメチレン樹脂組成物は、（Ｂ）無機系充填材を含む。（Ｂ）無機系充填材を含むことにより、オキシメチレン樹脂製外装用接合部品は、優れた生産性を維持し、靭性および耐久性などを高めることができる。
【００５９】
本実施の形態に用いるオキシメチレン樹脂組成物において、（Ｂ）無機系充填材の含有量は、（Ａ）オキシメチレンコポリマー１００質量部に対し、０．４〜８．０質量部であり、より好ましくは０．５〜５．０質量部であり、さらに好ましくは０．６〜４．０質量部である。（Ｂ）無機系充填材の含有量を前記範囲内とすることにより、オキシメチレン樹脂製外装用接合部品は、優れた生産性をより維持し、耐久性などをさらに高めることができ、好ましい。
【００６０】
この（Ｂ）無機系充填材としては、外装用接合部品の安定性を維持するという観点から、従来のオキシメチレン樹脂に添加可能な無機系充填材の中から選択することが好ましい。
【００６１】
（Ｂ）無機系充填材としては、カーボンブラック（ファーネスブラック、チャンネルブラック、アセチレンブラック、サーマルブラック、ケッチェンブラック）、黒鉛、フラーレン、ミルドファイバー、木炭粉末、金属および金属化合物（亜鉛やニッケル、チタン、アルミニウムおよびそれらの化合物、特にはアルミニウムや酸化チタン）などが挙げられ、これらの中でも紫外線の劣化を防止できる構造のカーボン系充填材であることが好ましく、特にはアセチレンブラックであることが好ましい。これらは、単独で用いてもよいし、２種類以上を用いてもかまわない。
【００６２】
オキシメチレン樹脂製外装用接合部品の優れた生産性を維持し、靭性および耐久性などを高めるために、（Ｂ）無機系充填材は、平均粒子径が０．００１〜５０μｍであることが好ましく、０．００５〜１０μｍであることがより好ましく、０．００５〜５μｍであることがさらに好ましく、０．０１〜１μｍであることが特に好ましい。
【００６３】
本実施の形態に用いる（Ｂ）無機系充填材は、表面処理がされていてもよい。「表面処理」とは、無機系充填材の製造工程や製造後の製品において、粒子の凝集を防止する目的で、公知の表面処理剤、付着剤または錯化剤、および凝集防止剤の少なくとも１種が添加され、その結果、該物質によって無機系充填材表面が一部または全体が被覆されていることをいう。ここで、表面処理剤、付着剤または錯化剤、および凝集防止剤とは、例えば、アニオン系界面活性剤、カチオン系界面活性剤、両性界面活性剤、非イオン性界面活性剤が挙げられる。また、アミノシラン、エポキシシラン等のシラン系カップリング剤、チタネート系カップリング剤、脂肪酸（飽和脂肪酸および不飽和脂肪酸）、脂肪族カルボン酸、樹脂酸および金属セッケンが例示される。本実施の形態において、オキシメチレン樹脂製外装用接合部品の生産性を維持し耐久性などを高めるために、（Ｂ）無機系充填材の表面処理は極力少ない方が好ましい。
【００６４】
（Ｂ）無機系充填材の形状は、粉末状、鱗片状、板状、球状、繊維状などの中から選択することが好ましく、特に靭性や耐久性などを高めるためには、粉末状、鱗片状、板状が好ましい。（Ｂ）無機系充填材の粒子の平均長径（Ｌ）と粒子の平均短径（Ｄ）との比である平均アスペクト比（Ｌ／Ｄ）は好ましくは５以下であり、さらに好ましくは３以下である。
【００６５】
本実施の形態に用いる（Ｂ）無機系充填材の平均粒子径（平均長径および平均短径などを含む）は、以下のようにして測定することができる。検査する無機系充填材のサンプリングを行い、サンプリングした粒子像を走査型電子顕微鏡（ＳＥＭ）により倍率１千倍から５０万倍で撮影し、得られた画像において無作為に選んだ最低１００個の無機系充填材の、それぞれの最大粒径を測定し、得られた各粒径の相加平均の値を平均粒子径として求める。
【００６６】
３．（Ｃ）ポリアルキレンオキサイド
本実施の形態に用いるオキシメチレン樹脂組成物は、（Ａ）オキシメチレンコポリマー以外の平均分子量８０００〜５０００００の（Ｃ）ポリアルキレンオキサイドを（Ａ）オキシメチレンコポリマー１００質量部に対し、１．０〜１２．０質量部含む。当該（Ｃ）ポリアルキレンオキサイドを特定量含むことにより、オキシメチレン樹脂製外装用接合部品は、優れた生産性を維持し、靭性および耐久性などを高めることができる。（Ｃ）ポリアルキレンオキサイドのより好ましい平均分子量は、１３０００〜９００００であり、さらに好ましくは１５０００〜５００００である。（Ｃ）ポリアルキレンオキサイドの平均分子量を前記範囲内とすることにより、オキシメチレン樹脂製外装用接合部品は、生産性により優れ、靭性および耐久性などをさらに高めることができる。
【００６７】
本実施の形態に用いるオキシメチレン樹脂組成物において、（Ｃ）ポリアルキレンオキサイドの含有量は、（Ａ）オキシメチレンコポリマー１００質量部に対し、好ましくは１．５〜１０．０質量部であり、より好ましくは２．５〜８．０質量部である。（Ｃ）ポリアルキレンオキサイドの含有量を前記好ましい範囲にすることにより、オキシメチレン樹脂製外装用接合部品は、さらに優れた生産性を維持し、靭性および耐久性などを高めることができる。
【００６８】
本実施の形態に用いる（Ｃ）ポリアルキレンオキサイドは、ホモポリマーであっても、コポリマーであっても、２種類以上のポリアルキレンオキサイドを含んでいてもかまわない。また、（Ｃ）ポリアルキレンオキサイドとして、市販の樹脂を用いてかまわない。特には、経済的にも取り扱いの上でもポリエチレンオキサイドが好ましい。
【００６９】
（Ｃ）ポリアルキレンオキサイドの平均分子量の測定については、例えば、1Ｈ−ＮＭＲ法を用いる。その具体的な手順としては、まず、測定するポリアルキレンオキサイドをヘキサフルオロイソプロパノール（ＨＦＩＰ）により濃度１．５質量％となるように２４時間かけて溶解させる。そして、この溶解液を用いて1Ｈ−ＮＭＲ解析を行い、オキシアルキレン成分と末端水酸基との帰属ピ−クの積分値の比率より、（Ｃ）ポリアルキレンオキサイドの平均分子量を求めることができる。
【００７０】
４．（Ｄ）紫外線劣化防止剤
本実施の形態に用いるオキシメチレン樹脂組成物は、オキシメチレン樹脂製外装用接合部品の耐久性などを高めるため、さらに（Ｂ）無機系充填材以外の（Ｄ）紫外線劣化防止剤を含むことが好ましい。
【００７１】
本実施の形態に用いる（Ｄ）紫外線劣化防止剤とは、オキシメチレン樹脂組成物が紫外線により劣化をすることを抑制する効果を有する物質のことをいう。
【００７２】
本実施の形態に用いるオキシメチレン樹脂組成物において、（Ｄ）紫外線劣化防止剤の含有量は、（Ａ）オキシメチレンコポリマー１００質量部に対し、好ましくは０．１〜５．０質量部であり、より好ましくは０．２〜２．０質量部である。（Ｄ）紫外線劣化防止剤の含有量を前記好ましい範囲にすることにより、オキシメチレン樹脂製外装用接合部品は、さらに優れた生産性を維持し、靭性および耐久性などを高めることができる。
【００７３】
（Ｄ）紫外線劣化防止剤としては、例えば、ベンゾトリアゾール系、ベンゾフェノン系、ベンゾエート系、シアノアクリレート系、サリシレート系、シュウ酸アニリド系の物質などが挙げられる。これらは、単独で用いてもよいし、２種類以上を用いてもかまわない。特には、（Ｄ）紫外線劣化防止剤としては、経済性や耐久性などから、ベンゾトリアゾール系物質を含むことが好ましい。さらに含まれる（Ｄ）紫外線劣化防止剤の融点は、取扱性や加工温度による分散性から、１００℃以上であることが好ましい。
【００７４】
５．（Ｅ）ヒンダードアミン系物質
本実施の形態に用いるオキシメチレン樹脂組成物は、オキシメチレン樹脂製外装用接合部品の耐久性などを高めるため、さらに（Ｅ）ヒンダードアミン系物質を含むことが好ましい。本実施形態に用いる（Ｅ）ヒンダードアミン系物質は、下記一般式（２）で示されるピペリジン誘導体の構造を有することが好ましい。
【００７５】
【化２】
0005965116.tif 000004
（式（２）中、Ｘは、水素原子、ヒドロキシル基、アルキル基またはアシル基を示し、Ｒ１〜Ｒ４は、同一または異なるアルキル基である。）
本実施の形態に用いるオキシメチレン樹脂組成物において、（Ｅ）ヒンダードアミン系物質の含有量は、（Ａ）オキシメチレンコポリマー１００質量部に対し、０．１〜２．０質量部であることが好ましく、０．２〜１．５質量部であることがより好ましく、０．３〜１．０質量部であることがさらに好ましい。
【００７６】
本実施の形態に用いるオキシメチレン樹脂組成物は、（Ｅ）ヒンダードアミン系物質を単独で用いてもよいが、２種類以上を組み合わせて用いることが好ましい。組み合わせる場合、オキシメチレン樹脂製外装用接合部品の耐久性などを向上させるため、（Ｅ−１）分子量１５００未満のヒンダードアミン系物質と（Ｅ−２）分子量１５００以上のヒンダードアミン系物質とを含むことが好ましい。
【００７７】
（Ｅ）ヒンダードアミン系物質としては、例えば、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−（フェニルアセトキシ）−２，２，６，６−テトラメチルピペリジン４−ベンゾイルオキシ−２，２，６，６−テトラメチルピペリジン、４−メトキシ−２，２，６，６−テトラメチルピペリジン、４−ステアリルオキシ−２，２，６，６−テトラメチルピペリジンが挙げられる。
【００７８】
また、４−シクロヘキシルオキシ−２，２，６，６−テトラメチルピペリジン、４−ベンジルオキシ−２，２，６，６−テトラメチルピペリジン、４−フェノキシ−２，２，６，６−テトラメチルピペリジン、４−（エチルカルバモイルオキシ）−２，２，６，６−テトラメチルピペリジン、４−（シクロヘキシルカルバモイルオキシ）−２，２，６，６−テトラメチルピペリジン、４−（フェニルカルバモイルオキシ）−２，２，６，６−テトラメチルピペリジン、ビス（２，２，６，６−テトラメチル−４−ピペリジン）−カーボネート、ビス（２，２，６，６−テトラメチル−４−ピペリジル）−オキサレート、ビス（２，２，６，６−テトラメチル−４−ピペリジル）−マロネト、ビス（２，２，６，６−テトラメチル−４−ピペリジル）−セバケート、ビス（２，２，６，６−テトラメチル−４−ピペリジル）−アジペート、ビス（２，２，６，６−テトラメチル−４−ピペリジル）−テレフタレートが挙げられる。
【００７９】
さらにまた、１，２−ビス（２，２，６，６−テトラメチル−４−ピペリジルオキシ）−エタン、α，α’−ビス（２，２，６，６−テトラメチル−４−ピペリジルオキシ）−ｐ−キシレン、ビス（２，２，６，６−テトラメチル−４−ピペリジル）トリレン−２，４−ジカルバメート、ビス（２，２，６，６−テトラメチル−４−ピペリジル）−ヘキサメチレン−１，６−ジカルバメート、トリス（２，２，６，６−テトラメチル−４−ピペリジル）−ベンゼン−１，３，５−トリカルボキシレート、トリス（２，２，６，６−テトラメチル−４−ピペリジル）−ベンゼン−１，３，４−トリカルボキシレート等が挙げられる。
【００８０】
６．（Ｆ）その他の添加剤
本実施の形態に用いるオキシメチレン樹脂組成物は、上記（Ａ）オキシメチレンコポリマーに、添加剤として（Ｂ）無機系充填材および（Ｃ）ポリアルキレンオキサイドを含む。さらに（Ｄ）紫外線劣化防止剤や（Ｅ）ヒンダードアミン系物質を含むことが好ましい。またさらに、オキシメチレン樹脂組成物は、本発明の目的を損なわない範囲で、（Ｆ）その他の添加剤すなわち従来公知の添加剤を含んでもよい。（Ｆ）その他の添加剤として、例えば、酸化防止剤、熱安定剤、ホルムアルデヒドや蟻酸の捕捉剤、滑剤、離型剤、結晶核剤、強化材、他の熱可塑性樹脂、柔軟性付与剤が挙げられる。
【００８１】
７．オキシメチレン樹脂組成物の製造方法
オキシメチレン樹脂組成物は、本実施の形態のオキシメチレン樹脂製外装用接合部品を構成する樹脂組成物であり、上述のように、（Ａ）オキシメチレンコポリマー、（Ｂ）無機系充填材、（Ｃ）ポリアルキレンオキサイド、さらに好ましくは（Ｄ）紫外線劣化防止剤や（Ｅ）ヒンダードアミン系物質、（Ｆ）その他の添加剤を含有しうる。以下では、上記成分（Ａ）〜（Ｆ）を全て用いた場合のオキシメチレン樹脂組成物の製造方法を例示的に説明する。
【００８２】
上記の（Ａ）オキシメチレンコポリマー、（Ｂ）無機系充填材、（Ｃ）ポリアルキレンオキサイド、（Ｄ）紫外線劣化防止剤、（Ｅ）ヒンダードアミン系物質および（Ｆ）その他の添加剤の混合は、（Ａ）オキシメチレンコポリマーの造粒時に（Ｂ）〜（Ｆ）を添加し、溶融混練することにより行ってもよい。また、（Ａ）の造粒後、新たに、ヘンシェルミキサー、タンブラーやＶ字型ブレンダーを用いて（Ａ）〜（Ｆ）を混合した後、ニーダー、ロールミル、単軸押出機、二軸押出機や多軸押出機を用いて溶融混練することにより、オキシメチレン樹脂組成物を得ることもできる。造粒ペレットを用いる場合は、添着剤を用いて分散性を高めてもよい。かかる添着剤として、例えば、脂肪族炭化水素および芳香族炭化水素、ならびにこれらの変性物およびこれらの混合物、ならびにポリオールの脂肪酸エステルが挙げられる。またさらには、各成分を本実施の形態の好ましい比率でそれぞれ、または一部予め混合後、定量フィーダーを用いて押出機に投入し、造粒してもかまわない。
【００８３】
また、（Ａ）オキシメチレンコポリマーに対する（Ｂ）〜（Ｆ）の分散性を高めるために、混合する（Ａ）オキシメチレンコポリマーのペレットの一部または全量を粉砕して予め混合した後、溶融混合してもよい。このときの加工温度は１８０〜２３０℃であることが好ましい。さらに、生産性を保持する観点から、不活性ガスによる置換や、一段および多段ベントで脱気することが好ましい。
【００８４】
［３．オキシメチレン樹脂製外装用接合部品の製造方法］
本実施の形態のオキシメチレン樹脂製外装用接合部品の製造方法としては、従来のオキシメチレン樹脂等に用いられる多様な公知の成形方法が挙げられる。
【００８５】
かかる成形方法として、特に制限されないが、例えば、押出成形、射出成形、真空成形、ブロー成形、射出圧縮成形、加飾成形、多色成形、ガスアシスト射出成形、発砲射出成形、低圧成形、超薄肉射出成形（超高速射出成形）、金型内複合成形（インサート成形、アウトサート成形）等の成形方法が挙げられる。特に、生産性の面から、押出成形、射出成形および射出圧縮成形、または異材を組み合わせる多色成形および金型内複合成形が好ましい。
【００８６】
本実施の形態のオキシメチレン樹脂製外装用接合部品は、複雑な形状における成形性や切削性・後加工性に優れるため、当該オキシメチレン樹脂製外装用接合部品に種々の機能を付加しても、優れた生産性を維持し、かつ耐久性などを一層優れたものとすることができる。また、オキシメチレン樹脂製外装用接合部品の表面状態は、平滑なものでも、各種シボ加工を施してもかまわない。
【００８７】
［４．オキシメチレン樹脂製外装用接合部品の使用］
本実施の形態のオキシメチレン樹脂製外装用接合部品の使用環境や用途について、以下に説明する。
【００８８】
１．使用環境
本実施の形態のオキシメチレン樹脂製外装用接合部品は、屋外すなわち紫外線下や降雨といった環境下でも使用される可能性がある。また当該接合部品は、安全に接合状態を維持し、早い速度での変位や瞬間的な衝撃的負荷が加えられる場合がある。また当該接合部品は、繰り返しの接合と取り外しが行なわれる場合がある。さらに、人からみえるところで使用される場合がある。
【００８９】
本実施の形態のオキシメチレン樹脂製外装用接合部品は、凹凸などの形状を合わせたり、スナップフィット構造を有したりという、部品の一部または全体が変形をすることで生じる反力を利用した機構を利用するため、使用されるとき常時または断続的にクリープがかかる場合がある。上記にあるように接合部品は、オス部および／またはメス部より構成されている。このうちどちらかが本実施の形態の接合部品であってもよいし、両方でもよい。
【００９０】
２．用途
本実施の形態のオキシメチレン樹脂製外装用接合部品は、接合部として、例えば、ボス、リブ、クリップ、ボタン、ホルダー、コネクター、ジョイントおよびスナップフィットからなる群より選択される少なくとも１種の機構を有する嵌合部を備えている接合部品であることが好ましい。
【００９１】
本実施の形態のオキシメチレン樹脂製外装用接合部品の用途としては、特に限定されないが、例えば、ＯＡ機器、音楽・映像・情報通信機器、電気電子機器、自動車、工業機器、農業機器、医療用機器、衣料や雑貨などの接合部への使用が挙げられる。さらに具体的には、自動車や工業用設備に外装用化粧板や各種配管類を固定するクリップ、屋外で使用される金属管やケーブル類同士の接続用のコネクター、衣服やカバン用および各種機器を接合するためのボタン、ベルトや紐等の着脱に使用するサイドリリースタイプやフロントリリースタイプ等のバックルやホルダーなどが挙げられる。
【実施例】
【００９２】
以下の実施例により本実施の形態をさらに詳しく説明するが、本実施の形態は以下の実施例により何ら限定されるものではない。
【００９３】
［オキシメチレン樹脂組成物の構成成分］
実施例および比較例に用いたオキシメチレン樹脂組成物の構成成分を以下に説明する。各オキシメチレンコポリマーの組成等を下記表１に示し、該オキシメチレンコポリマーに加えた各成分を下記表２に示す。
【００９４】
１．（Ａ）オキシメチレンコポリマーの調製
１．１．オキシメチレンコポリマー（Ａ−１）の調製
熱媒を通すことができるジャッケット付きの２軸セルフクリーニングタイプの重合機（Ｌ／Ｄ＝８）を８０℃に調整した。該重合機に、トリオキサンを４ｋｇ／ｈｒと、コモノマーとして１，３−ジオキソランと、連鎖移動剤としてメチラールとを供給して重合を行なった。コモノマーの供給量は、（Ａ）オキシメチレンコポリマー中のオキシメチレン成分ａに対するコモノマー成分ｂのモル比率（（ｂ／ａ）×１００）が表１に示すように１．３ｍｏｌ％となるように調整を行なった。また、同様にメチラールの供給量は、（Ａ）オキシメチレンコポリマーのメルトフローレート（ＩＳＯ１１３３条件Ｄ、１９０℃）が表１に示すように９．０ｇ／１０分となるように調整を行なった。さらに重合触媒として三フッ化硼素ジ−ｎ−ブチルエーテラートをトリオキサン１ｍｏｌに対して１．５×１０-5ｍｏｌとなる量で、連続的に添加し重合を行ない、粗オキシメチレンコポリマーを得た。
【００９５】
次に、重合機より排出された粗オキシメチレンコポリマーを、トリエチルアミン０．１％水溶液中に投入し重合触媒の失活を行なった。重合触媒の失活した粗オキシメチレンコポリマーを遠心分離機でろ過した。その後、この粗オキシメチレンコポリマー１００質量部に対して、第４級アンモニウム化合物として水酸化コリン蟻酸塩（トリエチル−２−ヒドロキシエチルアンモニウムフォルメート）を含有した水溶液１質量部を添加して、均一に混合した後１２０℃で乾燥した。水酸化コリン蟻酸塩の添加量は、上記式＜１＞で表される窒素量に換算して２０質量ｐｐｍとした。当該添加量の調整は、添加する水酸化コリン蟻酸塩を含有した水溶液中の水酸化コリン蟻酸塩の濃度を調整することにより行った。
【００９６】
前記乾燥後の粗オキシメチレンコポリマーをベント付き２軸スクリュー式押出機に供給した。押出機中の溶融している粗オキシメチレンコポリマー１００質量部に対して、水を０．５質量部添加し、押出機設定温度２００℃、押出機における滞留時間７分間の条件で、その不安定末端部分の分解除去処理を行なった。不安定末端部分の分解されたオキシメチレンコポリマーは、ベント真空度２０Ｔｏｒｒの条件下で脱揮され、さらにオキシメチレンコポリマー１００質量部に対し、酸化防止剤としてトリエチレングリコール−ビス−［３−（３−ｔ−ブチル−５−メチル−４−ヒドロキシフェニル）−プロピオネート］０．３５質量部を添加し、溶融混練し造粒することにより、オキシメチレンコポリマー（Ａ−１）のペレットを得た。
【００９７】
１．２．オキシメチレンコポリマー（Ａ−２）の調製
オキシメチレンコポリマー（Ａ）のメルトフローレート（ＩＳＯ１１３３条件Ｄ、１９０℃）が５．０ｇ／１０分となるようにメチラールの供給量を調整した以外は、上記１．１．オキシメチレンコポリマー（Ａ−１）の調製と同様にして、オキシメチレンコポリマー（Ａ−２）のペレットを得た。
【００９８】
１．３．オキシメチレンコポリマー（Ａ−３）の調製
オキシメチレンコポリマー（Ａ）のメルトフローレート（ＩＳＯ１１３３条件Ｄ、１９０℃）が３．０ｇ／１０分となるようにメチラールの供給量を調整した以外は、上記１．１．オキシメチレンコポリマー（Ａ−１）の調製と同様にして、オキシメチレンコポリマー（Ａ−３）のペレットを得た。
【００９９】
１．４．オキシメチレンコポリマー（Ａ−４）の調製
オキシメチレンコポリマー（Ａ）のメルトフローレート（ＩＳＯ１１３３条件Ｄ、１９０℃）が２．０ｇ／１０分となるようにメチラールの供給量を調整した以外は、上記１．１．オキシメチレンコポリマー（Ａ−１）の調製と同様にして、オキシメチレンコポリマー（Ａ−４）のペレットを得た。
【０１００】
１．５．オキシメチレンコポリマー（Ａ−５）の調製
オキシメチレンコポリマー（Ａ）のメルトフローレート（ＩＳＯ１１３３条件Ｄ、１９０℃）が１．０ｇ／１０分となるようにメチラールの供給量を調整した以外は、上記１．１．オキシメチレンコポリマー（Ａ−１）の調製と同様にして、オキシメチレンコポリマー（Ａ−５）のペレットを得た。
【０１０１】
１．６．オキシメチレンコポリマー（Ａ−６）の調製
オキシメチレンコポリマー（Ａ）中のコモノマー比率が、オキシメチレン成分に対して、０．６ｍｏｌ％となるようにコモノマーの供給量を調整した以外は、上記１．３．オキシメチレンコポリマー（Ａ−３）の調製と同様にして、オキシメチレンコポリマー（Ａ−６）のペレットを得た。
【０１０２】
〈コモノマー成分のモル比率の測定方法〉
上記コモノマーの供給量の調整により得られた各オキシメチレンコポリマーにおけるオキシメチレン成分ａ（モル数）に対するコモノマー成分（オキシアルキレン成分）ｂ（モル数）の割合（モル％）（以下「（ｂ／ａ）×１００」とも記す。）を下記表１に示す。ここで（ｂ／ａ）×１００は、以下のようにして求めた。
【０１０３】
得られた各ポリオキシメチレンコポリマーを、溶媒であるヘキサフルオロイソプロパノール（ＨＦＩＰ）−ｄ2（Ｄ化率９７％、和光純薬９８％ａｓｓａｙ）中に、２４時間かけて溶解させることにより、ポリオキシメチレンコポリマーの１．５質量％溶液を調製した。
【０１０４】
上記のポリオキシメチレンコポリマーの１．５質量％溶液を検体として、ＪＥＯＬ−４００核磁気共鳴分光計（1Ｈ：４００ＭＨｚ）を用い、５５℃および積算回数５００回の条件下、オキシメチレン成分ａと、当該成分ａ以外のオキシアルキレン成分ｂとの帰属ピークを積分した。このようにして得られた積分値から、オキシメチレン成分ａ（モル数）に対するオキシアルキレン成分ｂ（モル数）の割合（モル％）「（ｂ／ａ）×１００」を求めた。
【０１０５】
〈メルトフローレートの測定方法〉
上記連鎖移動剤の供給量の調整により得られた各オキシメチレンコポリマーのメルトフローレートを下記表１に示す。ここでメルトフローレート（ＩＳＯ１１３３条件Ｄ、１９０℃）は、メルトインデクサー（東洋精機（株）社製、Ｆ−Ｗ０１）を用いて求めた。
【０１０６】
２．オキシメチレンホモポリマー（Ａ’）の調製
攪拌羽根の付いた、連続式にモノマー等を供給できるタンクに、脱水したホルムアルデヒドガス１００質量部、触媒としてジメチルジステアリルアンモニウムアセテート０．１質量部を投入した。次いで、該タンクに、分子量調節剤として無水酢酸を、重合後のオキシメチレンホモポリマーのメルトフローレートが３．０ｇ／１０分となるような量で連続的に供給しながら、５８℃で重合を行い、粗ポリオキシメチレンホモポリマーを得た。
【０１０７】
得られた粗ポリオキシメチレンホモポリマーを、ヘキサンと無水酢酸との１対１混合溶媒に入れ、１４０℃で２時間、末端基を化学処理した。末端基を化学処理した粗ポリオキシメチレンホモポリマーを、１２０℃、３時間、１ｍｍＨｇの条件で真空乾燥した。次に、乾燥した粗オキシメチレンホモポリマー１００質量部に対して、酸化防止剤としてトリエチレングリコール−ビス〔３−（３−ｔ−ブチル−５−メチル−４−ヒドロキシフェニル）プロピオネート〕を０．３５質量部添加し、ベント付２軸押出機で溶融混練することによりオキシメチレンホモポリマーのペレットを得た。得られたオキシメチレンホモポリマー（Ａ’）について、上記同様のメルトフローレート（ＩＳＯ１１３３条件Ｄ、１９０℃）の測定を行なったところ、３．０ｇ／１０分であった。
【０１０８】
【表１】
0005965116.tif 000005
３．（Ｂ）無機系充填材
（Ｂ）無機系充填材として用いた（Ｂ−１）〜（Ｂ−３）を以下に示す。
【０１０９】
該（Ｂ）無機系充填材の平均粒径は、以下のとおり求めた。測定対象となる無機系充填材粒子のサンプリングを行い、サンプリングした粒子を走査型電子顕微鏡（ＳＥＭ）により倍率１千倍から５万倍で撮影し、得られた画像において無作為に選んだ最低１００個の無機系充填材粒子の、それぞれの最大粒径を測定し、得られた各粒径の相加平均を平均粒径として求めた。
（Ｂ−１）：電気化学製カーボン  アセチレンブラック（平均粒径０．０４μｍ、アスペクト比３未満）。
（Ｂ−２）：東レ製ＣＦ  ミルドファイバー（平均繊維径７μｍ、長さ３０μｍ）。
（Ｂ−３）：旭化成メタルズ製アルミニウムペーストＧＸ−３１１９（平均粒径９μｍ）。
【０１１０】
４．（Ｃ）ポリアルキレンオキサイド
（Ｃ）ポリアルキレンオキサイドとして用いたポリエチレンオキサイド（Ｃ−１）〜（Ｃ−５）を以下に示す。該（Ｃ）ポリアルキレンオキサイドの平均分子量は、以下のとおり求めた。まず、測定する（Ｃ）ポリアルキレンオキサイドをヘキサフルオロイソプロパノール（ＨＦＩＰ）により濃度１．５質量％となるように２４時間かけて溶解させた。そして、この溶解液を、上記コモノマー成分のモル比率（（ｂ／ａ）×１００）の測定方法におけるＪＥＯＬ−４００核磁気共鳴分光計（1Ｈ：４００ＭＨｚ）を使用して1Ｈ−ＮＭＲ解析を行い、オキシアルキレン成分と末端水酸基との帰属ピ−クの積分値の割合から、（Ｃ）ポリアルキレンオキサイドの平均分子量を求めた。
（Ｃ−１）：三洋化成製ＰＥＧ−４０００（平均分子量３４００）。
（Ｃ−２）：三洋化成製ＰＥＧ−１００００（平均分子量１１０００）。
（Ｃ−３）：三洋化成製ＰＥＧ−２００００（平均分子量２００００）。
（Ｃ−４）：明成化学製Ｒ−１５０（平均分子量１４００００）。
（Ｃ−５）：明成化学製Ｅ−６０（平均分子量１１０００００）。
【０１１１】
５．（Ｄ）紫外線劣化防止剤
（Ｄ）紫外線劣化防止剤として用いた（Ｄ−１）〜（Ｄ−３）を以下に示す。該（Ｄ）紫外線劣化防止剤の融点はカタログなどに開示されている値とした。
（Ｄ−１）：チバ・ガイギー製チヌビン２３４（ベンゾトリアゾール系、融点約１３９℃）。
（Ｄ−２）：チバ・ガイギー製チヌビン３２０（ベンゾトリアゾール系、融点約１５４℃）。
（Ｄ−３）：ＢＡＳＦ製ＵＶＩＮＵＬ４００（非ベンゾトリアゾール系、融点約１４４℃）。
【０１１２】
６．（Ｅ）ヒンダードアミン系物質
（Ｅ）ヒンダードアミン系物質として用いた（Ｅ１−１）〜（Ｅ２−２）を以下に示す。該（Ｅ）ヒンダードアミン系物質の分子量は開示されている分子構造から計算した。
（Ｅ１−１）：三共ライフテック製サノールＬＳ−７７０（分子量約４８０）。
（Ｅ１−２）：三共ライフテック製サノールＬＳ−７６５（分子量約５０８）。
（Ｅ２−１）：旭電化製アデカスタブＬＡ−６８（分子量約１９００）。
（Ｅ２−２）：旭電化製アデカスタブＬＡ−６３（分子量約２０００）。
【０１１３】
［オキシメチレン樹脂組成物等のペレットの製造］
〈ペレット（Ｐ１〜Ｐ２２）の製造〉
実施例１〜８、１０、１１及び１５〜２２並びに参考例１〜４で用いたオキシメチレン樹脂組成物のペレット（Ｐ１〜Ｐ２２）を、２軸押出機（東芝機械（株）製、商品名「ＴＥＭ−２６ＳＳ押出機」、Ｌ／Ｄ＝４８、ベント付き）を用いて以下のとおり製造した。
【０１１４】
前記２軸押出機のホッパー下を冷却水により冷却し、２１０〜２１５℃に設定し、ダイヘッドを２１０℃に設定した。この温度条件で、表２に示すように（Ａ）オキシメチレンコポリマー、（Ｂ）無機系充填材、（Ｃ）ポリアルキレンオキサイド、必要に応じて（Ｄ）紫外線劣化防止剤や（Ｅ）ヒンダードアミン系物質を、前記２軸押出機のトップより定量フィーダーを用いて供給した。スクリュー回転数１５０ｒｐｍの条件で前記各成分の混合物を溶融混練し、ベントより脱気し、ダイヘッドから溶融混練物を押し出し造粒し、実施例１〜８、１０、１１及び１５〜２２並びに参考例１〜４で用いたオキシメチレン樹脂組成物のペレット（Ｐ１〜Ｐ２２）を得た。なお、造粒中にオキシメチレン樹脂組成物の生産性を後述のとおり評価した。
【０１１５】
〈ペレット（Ｐ２３）の製造〉
表３に示すように、オキシメチレンコポリマー（Ａ−１）だけを配合した（（Ｂ）および（Ｃ）成分等を配合しなかった）以外は、上述のオキシメチレン樹脂組成物のペレット（Ｐ９）の製造と同様の方法でオキシメチレンコポリマー（Ａ−１）のペレット（Ｐ２３）を製造した。
【０１１６】
〈ペレット（Ｐ２４）の製造〉
表３に示すように、（Ｂ）無機系充填材を配合しなかったこと以外は、上述のオキシメチレン樹脂組成物のペレット（Ｐ２）と同様の方法でオキシメチレン樹脂組成物のペレット（Ｐ２４）を製造した。
【０１１７】
〈ペレット（Ｐ２５）の製造〉
表３に示すように、無機系充填材（Ｂ−１）の配合量を９．５質量部とした以外は、上述のオキシメチレン樹脂組成物のペレット（Ｐ２）と同様の方法でオキシメチレン樹脂組成物のペレット（Ｐ２５）を製造した。
【０１１８】
〈ペレット（Ｐ２６）の製造〉
表３に示すように、ポリアルキレンオキサイド（Ｃ−３）に代えて、ポリアルキレンオキサイド（Ｃ−１）を用いた以外は、上述のオキシメチレン樹脂組成物のペレット（Ｐ２）と同様の方法でオキシメチレン樹脂組成物のペレット（Ｐ２６）を製造した。
【０１１９】
〈ペレット（Ｐ２７）の製造〉
表３に示すように、ポリアルキレンオキサイド（Ｃ−３）に代えて、ポリアルキレンオキサイド（Ｃ−５）を用いた以外は、上述のオキシメチレン樹脂組成物のペレット（Ｐ２）と同様の方法でオキシメチレン樹脂組成物のペレット（Ｐ２７）を製造した。
【０１２０】
〈ペレット（Ｐ２８）の製造〉
表３に示すように、（Ｃ）ポリアルキレンオキサイドを配合しなかったこと以外は、上述のオキシメチレン樹脂組成物のペレット（Ｐ２）と同様の方法でオキシメチレン樹脂組成物のペレット（Ｐ２８）を製造した。
【０１２１】
〈ペレット（Ｐ２９）の製造〉
表３に示すように、ポリアルキレンオキサイド（Ｃ−３）の配合量を２０質量部とした以外は、上述のオキシメチレン樹脂組成物のペレット（Ｐ２）と同様の方法でオキシメチレン樹脂組成物のペレット（Ｐ２９）を製造した。
【０１２２】
〈ペレット（Ｐ３０）の製造〉
表３に示すように、オキシメチレンコポリマー（Ａ−１）に代えて、上記調製したオキシメチレンホモポリマー（Ａ’）を用いた以外は、上述のオキシメチレン樹脂組成物のペレット（Ｐ２）の製造と同様の方法でオキシメチレン樹脂組成物のペレット（Ｐ３０）を製造した。
【０１２３】
【表２】
0005965116.tif 000006
【０１２４】
【表３】
0005965116.tif 000007
［実施例１〜８、１０、１１及び１５〜２２並びに参考例１〜４］
上記製造したオキシメチレン樹脂組成物のペレット（Ｐ１〜２２）を下記条件で射出成形することにより、図４に示す形状の各成形体Ｙ（外装用接合部品に相当）を作製した。作製した各成形体Ｙについて、後述のとおり各評価を行った。評価結果を表４および表５に示す。
【０１２５】
射出成形機：（株）日本精鋼所製；Ｊ１１０ＡＤ−１８０Ｈ、
シリンダー温度：２００℃、
射出圧力：８０ＭＰａ、
射出時間：２０秒、
冷却時間：１０秒、
金型温度：８０℃。
【０１２６】
［比較例１〜８］
上記製造したペレット（Ｐ２３〜３０）を実施例１と同様の条件で射出成形することにより、図４に示す形状の各成形体Ｙ（外装用接合部品に相当）を作製した。作製した各成形体Ｙについて、後述のとおり各評価を行った。評価結果を表４に示す。
【０１２７】
［評価項目］
１．生産性の評価
オキシメチレン樹脂製外装用接合部品の生産性の評価は、オキシメチレン樹脂組成物等のペレットの生産性および当該接合部品の代表として図４に示す成形体Ｙの成形性および品位により行った。なお、成形体Ｙは、図４に示すように取付金具Ｘと接合して用いることを想定した。成形により得られた成形体Ｙおよび準備した取付金具Ｘの概寸を図５に示す。取付金具Ｘは、ＳＵＳ３０４製でありバリがないことを確認し、成形体Ｙと接触するエッジ部は０．４ｒの面取りを施した。
【０１２８】
（１）オキシメチレン樹脂組成物等の生産性評価
オキシメチレン樹脂組成物等の生産性評価は、２軸押出機のトルクを、無機系充填材を含まないペレット（Ｐ２３）を造粒した場合と同じになるように調整して造粒したときの、オキシメチレン樹脂組成物等の単位時間当たりの平均造粒量、ストランドの状態、並びにペレットの外観および臭気などにより、総合的に行った。具体的には、無機系充填材を含まないペレット（Ｐ２３）を造粒した場合を評価の基準として、以下のとおりオキシメチレン樹脂組成物等の生産性評価を行った。
【０１２９】
（生産性評価）
◎：平均造粒量の低下が２０％未満でペレット（Ｐ２３）の生産性と同等の場合、
○：平均造粒量の低下が２０％以上３０％未満の場合、
◇：平均造粒量の低下が３０％以上４０％未満の場合、
△：平均造粒量の低下が４０％以上５０％未満、またはペレットの着色・臭いなどが若干発生した場合、
×：平均造粒量の低下が５０％以上、またはストランドギレもしくはストランド径が不安定になったりするなど明らかに造粒状態が悪化した場合。
【０１３０】
（２）オキシメチレン樹脂製外装用接合部品の品位評価
外装用接合部品の品位の評価には、上述のとおり実施例および比較例で作製した図４に示す成形体Ｙを用いて行なった。
【０１３１】
なお、実施例および比較例における成形体Ｙの成形は、四個取り金型を用いて３０ショット実施し、その中で１０ショットから３０ショットまでの計量時間や離型状況などの運転状態の観察と、２０ショットから３０ショットの成形体Ｙの品位（外観（光沢、平滑性、シルバーやフローマークなど）や色、それらの安定性など）の目視による観察とを行なった。
【０１３２】
無機系充填材などを含まないオキシメチレン樹脂組成物のペレット（Ｐ２３）を用いた比較例１では、１０ショットには成形が安定し、品位も問題ない成形体Ｙが得られた。
【０１３３】
当該比較例１の場合を評価基準として、以下のとおり外装用接合部品の品位評価を行った。
【０１３４】
（品位評価）
◎：成形体Ｙの生産性が比較例１の場合と同等で、成形体Ｙの使用に問題のない場合、
◇：品位が安定するまでに時間がかかったたり、生産のバラツキなどが確認されたりした場合、
△：成形体Ｙについて、色のバラツキやシルバーなどが部分的に確認された場合、
×：成形体Ｙについて、意匠面の中央にシルバーなどが確認されたり、光沢度が大きく低下したりするなど、生産や使用に際し明らかに不良と判断された場合。
【０１３５】
２．靭性の評価
靭性の評価は、実施例および比較例で作製した成形体Ｙにおいて、図６に示すような部位（上下の四角囲み部分）を万能試験機（島津製作所製、オートグラフＡＧＳ−Ｘ）で引張試験（試験方法としてはＩＳＯ５２７に準拠、試験は５０ｃｍ／ｍｉｎで行い、伸度はチャック間伸度とした）をｎ＝５で実施し、得られた引張伸度（％）を相加平均した値を用いて行なった。
【０１３６】
比較として用いる値は、比較例１における、無機系充填材などを含まないオキシメチレン樹脂組成物のペレット（Ｐ２３）から得られた成形体Ｙの評価結果とした。従来技術である比較例１で得られた成形体Ｙの引張伸度は２０％未満であった。
【０１３７】
（評価基準）
×：引張伸度が２０％未満だった場合、
△：少し改善がみられ引張伸度が２５％未満２０％以上の場合、
◇：引張伸度が３０％未満２５％以上の場合、
○：引張伸度が３５％未満３０％以上の場合、
◎：引張伸度が３５％以上と大きく改善が見られた場合。
【０１３８】
３．耐久性などの評価
耐久性などの評価には、実施例および比較例で作製した成形体Ｙを使用した。各評価はｎ＝５で行い、以下のとおり、（１）外観、（２）色差、（３）耐久性の順で実施した。外装用接合部品の耐久性などの評価の前処理として、成形体Ｙを図６のようにセットし、サンシャインウェザーメーターＳ３００（スガ試験機製）を用いて、ＪＩＳ−Ａ１４１５に準じて、ブラックパネル温度６３℃、雨有り条件で２０００時間の耐候試験処理を行なった。
【０１３９】
（１）外観
サンシャインウェザーメーターより成形体Ｙを取り出し、意匠面の汚れや水滴を軽くふき、上記耐候試験処理の実施前後の成形体Ｙの外観を観察した。当該成形体Ｙの外観の評価基準は以下のとおりとした。
【０１４０】
（外観の評価基準）
×：明らかに外観の違いや変化が確認され、外装用接合部品としての使用が不可能と判断される場合、
△：意匠面に一部白化やブリードなどの変化が観察された場合、
◇：意匠面以外に白化やブリードなどの変化が確認された場合、
○：多少外観の違いが確認された場合、
◎：外観の違いがほとんど確認されなかった場合。
【０１４１】
なお、従来技術である比較例１で得られた成形体Ｙの上記耐候試験処理の実施後の外観は、意匠面全体に黄変や白化（くもり）が確認された。
【０１４２】
（２）色差
耐候試験処理を実施していない成形体Ｙと上記外観観察を行なった成形体Ｙを用いて、色彩色差計ＣＲ−２００（ミノルタ製）にて色差ΔＥを測定した。当該成形体Ｙの色
差ΔＥの評価基準は以下のとおりとした。
【０１４３】
（色差の評価基準）
◎：ΔＥが２．５未満の場合（耐候試験処理の実施前後で色の差がわかり難いレベル
）、
○：ΔＥが２．５以上３．０未満の場合、
◇：ΔＥが３．０以上３．５未満の場合、
△：ΔＥが３．５以上４．０未満の場合、
×：ΔＥが４．０以上の場合（耐候試験処理の実施前後で色差が目視で明らかにわか
るレベル）。
【０１４４】
なお、従来技術である比較例１で得られた成形体Ｙの色差は４．０以上であった。
【０１４５】
（３）耐久性
上記取付金具Ｘと耐候試験処理後の成形体Ｙとを用いて、以下に示すような（１）〜（４）工程を繰り返して行った（図７参照）。
（１）所定の位置の待機状態から、取付金具Ｘの開口部Ｗから成形体Ｙを挿入する（待機状態→挿入動作）、
（２）成形体Ｙの先端部が取付金具Ｘの天板に触れるまで押込む（挿入動作→接合状態）、
（３）成形体Ｙの嵌合部（Ｚ部）を押して（補助動作）、取付金具Ｘより引き抜く（抜去動作）、
（４）所定の待機位置まで成形体Ｙを抜きだす（抜去動作→待機状態）。
【０１４６】
上記工程（１）〜（４）は、挿入動作０．５秒、補助動作０．５秒、抜去動作０．５秒、待機状態０．５秒で行なった。上記工程（１）〜（４）を繰り返し、成形体Ｙの変化（折れ、削れ、へたれ、極度の白化など）を観察し、変化が生じるまでの回数を測定した。当該回数により、外装用接合部品としての成形体Ｙの耐久性を以下のとおり評価した。
【０１４７】
（耐久性の評価基準）
×：１×１０5回未満の場合、
△：１×１０5回以上３×１０5未満の場合、
◇：３×１０5回以上１×１０6未満の場合、
○：１×１０6回以上３×１０6未満の場合、
◎：３×１０6回以上と大きく改善がみられた場合。
【０１４８】
なお、比較例１で得られた成形体Ｙは、１×１０5回未満で折れとなり、折れた成形体Ｙに一部削れが確認された。
【０１４９】
［実施例１〜８および比較例１〜８の評価結果］
実施例１〜８および比較例１〜８の評価結果を下記表４に示す。
【０１５０】
実施例１〜８および比較例１〜８の評価結果から、本実施の形態のオキシメチレン樹脂製外装用接合部品は、その生産性を従来技術に比して著しく損なうことなく、従来技術よりも一層優れた靭性および耐久性などを有することがわかった。
【０１５１】
実施例１〜３、比較例１〜３の結果から、本実施の形態のオキシメチレン樹脂製外装用接合部品、すなわち（Ｂ）無機系充填材を特定量含有する樹脂組成物からなるオキシメチレン樹脂製外装用接合部品は、生産性を維持でき、優れた耐久性などを有することがわかった。
【０１５２】
実施例２、４、５、比較例１、４、５の結果から、本実施の形態のオキシメチレン樹脂製外装用接合部品、すなわち平均分子量を特定量に制御したポリアルキレンオキサイド（Ｃ）を含む樹脂組成物からなるオキシメチレン樹脂製外装用接合部品は、生産性を維持できることがわかった。さらに好ましい平均分子量に制御したポリアルキレンオキサイド（Ｃ）を含む樹脂組成物からなるオキシメチレン樹脂製外装用接合部品は、生産性を維持でき優れた耐久性などを有する傾向にあることがわかった。
【０１５３】
実施例２、６、７、比較例１、６、７の結果から、本実施の形態のオキシメチレン樹脂製外装用接合部品、すなわちポリアルキレンオキサイド（Ｃ）を含有する樹脂組成物からなるオキシメチレン樹脂製外装用接合部品は、生産性を維持でき優れた靭性を有することがわかった。さらに、アルキレンオキサイド（Ｃ）の含有量を好ましい範囲にすることにより、接合したときの装着感が良好となる傾向にあることがわかった。
【０１５４】
実施例２、８、比較例１、８の結果から、本実施の形態のオキシメチレン樹脂製外装用接合部品において、コモノマー含有量を好ましい範囲に制御した（Ａ）オキシメチレンコポリマーを含む樹脂組成物からなるオキシメチレン樹脂製外装用接合部品は、生産性を維持できる傾向にあることがわかった。
【０１５５】
【表４】
0005965116.tif 000008
［実施例２、１０、１１及び１５〜２２並びに参考例１〜４および比較例１の評価結果］
実施例１０、１１及び１５〜２２並びに参考例１〜４の評価結果を下記表５に示す。
【０１５６】
実施例１０、１１及び１５〜２２並びに参考例１〜４の評価結果から、本実施の形態のオキシメチレン樹脂製外装用接合部品は、その生産性を従来技術に比して著しく損なうことなく、従来技術よりも一層優れた靭性および耐久性などを有することがわかった。
【０１５７】
実施例２、１０及び１１、参考例１及び２、比較例１の結果から、本実施の形態のオキシメチレン樹脂製外装用接合部品において、好ましいメルトフローレートの（Ａ）オキシメチレンコポリマーを含む樹脂組成物からなるオキシメチレン樹脂製外装用接合部品は、生産性をより維持でき優れた靭性を有する傾向にあることがわかった。
【０１５８】
実施例２、参考例３及び４、比較例１の結果から、本実施の形態のオキシメチレン樹脂製外装用接合部品において、好ましい平均粒径の（Ｂ）無機系充填材を含む樹脂組成物からなるオキシメチレン樹脂製外装用接合部品は、生産性をより維持でき、さらに優れた靭性を有する傾向があることがわかった。
【０１５９】
実施例２、１５〜１７、比較例１の結果から、本実施の形態のオキシメチレン樹脂製外装用接合部品において、好ましい（Ｄ）紫外線劣化防止剤を含む樹脂組成物からなるオキシメチレン樹脂製外装用接合部品は、さらに優れた耐久性などを有する傾向にあることがわかった。
【０１６０】
実施例２、１８〜２２、比較例１の結果から、本実施の形態のオキシメチレン樹脂製外装用接合部品において、好ましい（Ｅ）ヒンダードアミン系物質を含む樹脂組成物からなるオキシメチレン樹脂製外装用接合部品は、さらに優れた耐久性などを有する傾向にあることがわかった。
【０１６１】
【表５】
0005965116.tif 000009
【産業上の利用可能性】
【０１６２】
本発明は、特定のオキシメチレン樹脂組成物を含有するオキシメチレン樹脂製外装用接合部品に関して、その生産性を従来技術に比して著しく損なうことなく、従来技術よりも一層優れた靭性および耐久性などを有するオキシメチレン樹脂製外装用接合部品を提供することができるという点において、産業上の利用可能性を有する。
【図１】
0005965116.tif 000010
【図２】
0005965116.tif 000011
【図３】
0005965116.tif 000012
【図４】
0005965116.tif 000013
【図５】
0005965116.tif 000014
【図６】
0005965116.tif 000015
【図７】
0005965116.tif 000016